"a水と、b焼き石膏と、cポリアクリル酸、ポリアクリル酸塩及びこれらの組み合わせからなる群より選択される硬化阻害剤と、を含み、前記水の前記焼き石膏に対する質量比が0.15~0.5であり、5,000センチポアズ~48,000センチポアズの粘度を有し、硫酸亜鉛と混合されたとき、絡み合ったマトリックスを形成し、硫酸亜鉛と混合された後、少なくとも0.25時間は流動性を有する、組成物。a水と、b焼き石膏と、cポリアクリル酸、ポリアクリル酸塩及びこれらの組み合わせからなる群より選択される硬化阻害剤と、を含み、前記水の前記焼き石膏に対する質量比が0.15~0.5であり、5,000センチポアズ~48,000センチポアズの粘度を有し、硫酸カルシウム半水和物と水とを反応させて石膏を形成するための活性化剤と混合されたとき、絡み合ったマトリックスを形成し、前記石膏は、少なくとも689.5kPa1,000psiの圧縮強度を有し、活性化剤と混合された後、少なくとも0.25時間は流動性を有する、組成物。iポリアクリルアミド、ii炭酸カルシウム、iiiピロリン酸四ナトリウム、及びivクエン酸のうち1種類以上を実質的に含有しない、請求項1又は2に記載の組成物。少なくとも90日のシェルフライフを有する、請求項1又は2に記載の組成物。硫酸亜鉛を加えて硬化石膏の絡み合ったマトリックスを形成したときに少なくとも1034.3kPa1,500psiの圧縮強度を有する、請求項1に記載の組成物。5.5~10のpHを有する、請求項1又は2に記載の組成物。8~9のpHを有する、請求項1又は2に記載の組成物。前記水が前記組成物に対して15質量~30質量の量で存在する、請求項1又は2に記載の組成物。前記焼き石膏がα型硫酸カルシウム半水和物である、請求項1又は2に記載の組成物。強化ポリマーを更に含む、請求項1又は2に記載の組成物。前記強化ポリマーが、ポリウレタン、ポリスチレンブタジエン、アクリルラテックス又はその塩、ポリ酢酸ビニル及びこれらの組み合わせからなる群より選択される、請求項10に記載の組成物。前記焼き石膏が、前記組成物に対して50質量~85質量の量で存在する、請求項1又は2に記載の組成物。前記硬化阻害剤が、1,800ダルトン~2,200ダルトンの分子量を有する、請求項1又は2に記載の組成物。前記硬化阻害剤が、ポリアクリル酸ナトリウム、ポリアクリル酸カリウム、ポリアクリル酸及びこれらの組み合わせからなる群より選択される、請求項1又は2に記載の組成物。前記硬化阻害剤が、前記組成物に対して0.45質量~1.2質量の量で存在する、請求項1又は2に記載の組成物。キレート剤を更に含む、請求項1又は2に記載の組成物。前記キレート剤が、2-アミノ-2-メチル-1-プロパノール、水酸化アンモニウム、トリエタノールアミン及びこれらの組み合わせからなる群より選択される、請求項16に記載の組成物。前記キレート剤が、前記レディーミクスト組成物に対して0.1質量~0.5質量の量で存在する、請求項16に記載の組成物。前記硬化阻害剤の前記キレート剤に対する質量比が1.2:1~6:1である、請求項16に記載の組成物。有機ポリホスホン酸化合物又は有機ポリホスホン酸化合物の混合物を更に含む、請求項1又は2に記載の組成物。前記焼き石膏がβ型硫酸カルシウム半水和物である、請求項1又は2に記載の組成物。前記有機ポリホスホン酸化合物が、アミノトリメチレン-ホスホン酸、アミノトリメチレン-ホスホン酸五ナトリウム塩、1-ヒドロキシエチリデン-1,1-ジホスホン酸、1-ヒドロキシエチリデン-1,1-ジホスホン酸四ナトリウム塩、ジエチレントリアミンペンタメチレンホスホン酸五ナトリウム塩、ジエチレントリアミンペンタメチレンホスホン酸三ナトリウム塩、ヘキサメチレンジアミンテトラメチレンホスホン酸、ヘキサメチレンジアミンテトラメチレンホスホン酸カリウム塩及びこれらの組み合わせからなる群より選択される、請求項20に記載の組成物。前記有機ポリホスホン酸化合物又は有機ポリホスホン酸化合物の混合物が、前記組成物に対して0.1質量~0.5質量の量で存在する、請求項20に記載の組成物。前記硬化阻害剤が、ポリエタクリル酸、ポリメタクリル酸、ポリエタクリレート、ポリメタクリレート及びこれらの組み合わせからなる群より選択される、請求項1又は2に記載の組成物。可塑剤を更に含む、請求項1又は2に記載の組成物。前記可塑剤が、ポリエーテルポリカルボン酸化合物、ポリエーテルポリカルボン酸化合物の塩又はこれらの組み合わせである、請求項25に記載の組成物。前記可塑剤が、ポリエーテルポリカルボキシレートナトリウム塩である、請求項26に記載の組成物。前記可塑剤が、前記レディーミクスト組成物に対して0.2質量~0.8質量の量で存在する、請求項25に記載の組成物。a請求項1又は2に記載の組成物と、b硫酸亜鉛と、を備え、それぞれの成分が別々に包装されている、キット。a及びbのいずれか又は両方がキレート剤を含む、請求項29に記載のキット。c増粘剤を更に備える、請求項29に記載のキット。ai水、ii硫酸カルシウム半水和物、並びにiiiポリアクリル酸、ポリアクリル酸塩及びこれらの組み合わせからなる群より選択される硬化阻害剤を含む組成物と、b硫酸亜鉛と、を備え、それぞれの成分が別々に包装されており、a及びbのいずれか又は両方がキレート剤を更に含む、キット。前記キレート剤が、2-アミノ-2-メチル-1-プロパノール、水酸化アンモニウム、トリエタノールアミン及びこれらの組み合わせからなる群より選択される、請求項32に記載のキット。c増粘剤を更に備える、請求項32に記載のキット。a水と、b焼き石膏と、cポリアクリル酸、ポリアクリル酸塩及びこれらの組み合わせからなる群より選択される硬化阻害剤と、任意に、以下の成分:d可塑剤、eキレート剤、fpH調整剤、g消泡剤、h強化ポリマー、i起泡剤、j不凍剤、k懸濁助剤,l殺菌剤、m殺真菌剤、又はn増粘剤のうち1以上と、を含み、前記水の前記焼き石膏に対する質量比が0.15~0.5であり、5,000センチポアズ~48,000センチポアズの粘度を有し、硫酸亜鉛と混合されたとき、絡み合ったマトリックスを形成し、硫酸亜鉛と混合された後、少なくとも0.25時間は流動性を有する、組成物。a請求項35に記載の組成物と、b硫酸亜鉛が別々に包装されている、キット。a水と、b焼き石膏と、cポリアクリル酸及び/又はその塩と、dキレート剤と、e有機ポリホスホン酸化合物又は有機ポリホスホン酸化合物の混合物と、を含む、組成物。前記キレート剤が、2-アミノ-2-メチル-1-プロパノール、水酸化アンモニウム、トリエタノールアミン及びこれらの組み合わせからなる群より選択される、請求項37に記載の組成物。0049以下の実施例によって本発明を更に説明するが、これらは本発明の範囲を限定するために構成されたものでは決してない。他に明記しない限り、質量の値は組成物の質量を基準にしたものである。実施例1液体石膏の建築用一体成形屋内0050表1に記載の処方を適用して、屋内建築用一体成形用途に適したレディーミクスト組成物を調製した。0051この組成物は、各成分を記載の順序で高剪断ミキサーに加えて約800rpmで調製した。各成分が適切に混合されるまで、1成分当たり5分~約10分の時間、混合を行った。この組成物は約45,000センチポアズの粘度を有していた。この組成物を、19リットル5ガロンのペール缶又は190リットル50ガロンのドラム缶に包装した。この組成物は、室温において3か月間硬化しなかった。0052硬化活性化剤を加えた後、活性化剤の種類及び使用量、並びに混合の強さに依存して、組成物を最短5分及び最長120分で硬化させることができた。この硬化した組成物は、活性化剤の種類及び使用量に依存して、3447.5~4826.5kPa5,000~7,000psiの圧縮強度を有していた。実施例2液体石膏の建築用ハンドレイアップ成形屋内0053表2に記載の成分を適用し、実施例1に記載のようにして、屋内建築用ハンドレイアップ成形用途に適したレディーミクスト組成物を調製した。0054この組成物は、約40,000~45,000センチポアズの粘度を有していた。この組成物を、19リットル5ガロンのペール缶又は190リットル50ガロンのドラム缶に包装した。この組成物は、室温において3か月間硬化しなかった。0055硬化活性化剤を加えた後、活性化剤の種類及び使用量、並びに混合の強さに依存して、組成物を最短5分及び最長120分で硬化させることができた。この硬化した組成物は、活性化剤の種類及び使用量に依存して、3447.5~4826.5kPa5,000~7,000psiの圧縮強度を有していた。実施例3液体複合材料の建築用一体成形屋外0056表3に記載の成分を適用し、実施例1に記載されるようにして、屋外建築用一体成形用途に適したレディーミクスト組成物を調製した。0057VF-812は、水と強化ポリマーとの50/50混合物であることに注意されたい。この組成物は約5,000センチポアズの粘度を有していた。この組成物を、19リットル5ガロンのペール缶又は190リットル50ガロンのドラム缶に包装した。この組成物は、室温において3か月間硬化しなかった。0058硬化活性化剤を加えた後、活性化剤の種類及び使用量、並びに混合の強さに依存して、組成物を最短5分及び最長120分で硬化させることができた。この硬化した組成物は、活性化剤の種類及び使用量に依存して、1723.8~2413.3kPa2,500~3,500psiの圧縮強度を有していた。実施例4液体複合材料の吹き付け可能な配合物屋外0059表4に記載の成分を適用し、実施例1に記載されるようにして、屋外用吹き付け用途に適したレディーミクスト組成物を調製した。0060VF-812は、水と強化ポリマーとの50/50混合物であることに注意されたい。この組成物は約5,000センチポアズの粘度を有していた。この組成物を、19リットル5ガロンのペール缶又は190リットル50ガロンのドラム缶に包装した。この組成物は、室温において3か月間硬化しなかった。0061硬化活性化剤を加えた後、この組成物は2~3分で硬化した。この硬化した組成物は約1723.8~2413.3kPa2,500~3,500psiの圧縮強度を有していた。0062特許、特許出願、及び刊行物を含めた本明細書に記載されるすべての参考文献は、それら全体が参照として本明細書に組み入れられる。0063好ましい実施形態を重点に本発明を説明してきたが、好ましい実施形態を変形することができ、本明細書に具体的に記載されるもの以外で本発明を実施できることは当業者には明らかである。したがって、本発明は、請求項によって定義される本発明の範囲に含まれるすべての修正を含んでいる。"